(57)【特許請求の範囲】
【請求項１】
水酸基価５〜１００ｍｇＫＯＨ／ｇ、ガラス転移温度−５０〜０℃、重量平均分子量２０，０００〜４００，０００である水分散型樹脂（Ａ）及び顔料（Ｂ）を含有するベ−ス塗料（Ｉ）に、１分子中少なくとも２個以上のイソシアネ−ト基を含有する化合物を含む架橋剤（II）を、ベ−ス塗料（Ｉ）中に含まれる水酸基１モルに対して架橋剤（II）中に含まれるイソシアネ−ト基が０．０５〜３．０モルとなるように使用直前に混合してなる水性塗料であって、形成される塗膜における顔料体積濃度が３０〜６０％で、形成塗膜の伸び率が−１０℃雰囲気で２０％以上であることを特徴とする下地調整材用水性塗料。
【請求項２】
架橋剤（II）が、アルコキシポリアルキレングリコ−ルとポリイソシアネ−ト化合物との反応生成物（ｉ）、ポリイソシアネ−ト化合物にアルコキシポリアルキレングリコ−ルとジアルカノ−ルアミンとを反応させることにより得られる乳化剤と、ポリイソシアネ−ト化合物との混合物（ii）、アルコキシポリアルキレングリコ−ルとポリイソシアネ−ト化合物との反応生成物であるプレポリマ−及びアミノ・ホルムアルデヒド樹脂とからなるポリウレタンアミノ樹脂共重合体（iii）、及び該（ｉ）又は（ii）と片末端に水酸基又はアミノ基をもう片末端にアルコキシシリル基を有するシランカップリング剤との反応生成物又は混合物（iv）の中から選ばれる１種である請求項１記載の水性塗料。
【請求項３】
被塗面に請求項１記載の水性塗料を塗布した後、その上に上塗塗料を塗布してなる塗装仕上げ方法。
【発明の詳細な説明】
【０００１】
【発明の属する技術分野】
本発明は、下地調整材として有用な２液型水性塗料、及びこれを用いて良好な仕上り外観と高耐久性を有する複層塗膜を形成することが可能な塗装仕上げ方法に関する。本発明塗料は、高弾性と高架橋密度を両立させる塗膜を形成することができる。
【０００２】
【従来技術及びその課題】
従来建築物壁面等の塗装には、下塗材、主材、上塗材などの塗装材を用いて装飾性のある凹凸模様などに仕上げる複層仕上げ塗装が一般的に行われている。かかる仕上げ塗装法としては、模様形成を目的とする主材の種類によって合成樹脂エマルジョン系複層仕上げ方法や、セメント系又はポリマ−セメント系複層仕上げ方法などが挙げられる。いずれにおいても工数や仕上りに一長一短があった。そこで本出願人は、従来の問題を解決すべく被塗面への付着性に優れた、弾性を有する下地調整材を塗装した後、上塗塗料を塗装する２層仕上げの塗装方法を提案した（例えば、特開平６−１９０３３２号等）。該方法によれば、従来の塗装工程を簡略化することができ、しかも良好な仕上り外観を有し、基材へのひび割れなどにも追随し得る高耐久性塗膜を形成することが可能となった。
【０００３】
しかしながら、上記下地調整材は、低温雰囲気での伸び率が不十分であるため、寒冷地等の低温環境下では、基材のひび割れに追随できず塗膜にひび割れが発生する恐れがあった。該下地調整材において、低温環境下でも十分な弾性を与えるためには塗膜の架橋密度を低下させなければならず、この場合には耐水性や耐久性が低下するという問題もあった。
【０００４】
【課題を解決するための手段】
本発明者らは、上記問題を解決すべく鋭意検討した結果、下地調整材として特定の組成を有する２液型のイソシアネ−ト硬化塗料を用いることにより、低温環境下でも高弾性と高架橋密度を両立させる塗膜を形成できることを見出し本発明を完成するに至った。
【０００５】
すなわち本発明は、水酸基価５〜１００ｍｇＫＯＨ／ｇ、ガラス転移温度−５０〜０℃、重量平均分子量２０，０００〜４００，０００である水分散型樹脂（Ａ）及び顔料（Ｂ）を含有するベ−ス塗料（Ｉ）に、１分子中少なくとも２個以上のイソシアネ−ト基を含有する化合物を含む架橋剤（II）を、ベ−ス塗料（Ｉ）中に含まれる水酸基１モルに対して架橋剤（II）中に含まれるイソシアネ−ト基が０．０５〜３．０モルとなるように使用直前に混合してなる水性塗料であって、形成される塗膜における顔料体積濃度が３０〜６０％で、形成塗膜の伸び率が−１０℃雰囲気で２０％以上であることを特徴とする下地調整材用水性塗料、及びこれを用いた塗装仕上げ工法を提供するものである。
【０００６】
【発明の実施の形態】
本発明においてベ−ス塗料（Ｉ）に用いられる水分散型樹脂（Ａ）は、水酸基価５〜１００ｍｇＫＯＨ／ｇ、好ましくは１０〜５０ｍｇＫＯＨ／ｇで、ガラス転移温度−５０〜０℃、好ましくは−４０〜０℃、重量平均分子量２０，０００〜４００，０００、好ましくは２０，０００〜３００，０００のアクリル系、ポリエステル系、ポリウレタン系、シリコン系、フッ素系などのポリオ−ル樹脂であり、好ましくは、水酸基含有モノマ−及びこれと共重合可能な他の不飽和モノマ−を含むモノマ−混合物を乳化剤の存在下で乳化重合させることにより得られるアクリル系共重合体のエマルションである。
【０００７】
上記水分散型樹脂（Ａ）の水酸基価が５ｍｇＫＯＨ／ｇ未満では架橋点が乏しく塗膜物性が不十分となり、一方１００ｍｇＫＯＨ／ｇを越えると初期耐水性が低下し、さらに塗料粘度が高くなるため塗装作業性も低下するので好ましくない。
【０００８】
また該水分散型樹脂（Ａ）のガラス転移温度が−５０℃未満では、形成膜の強度や耐水性が低下し、一方０℃を越えると、低温環境下において塗膜の柔軟性がなくなり基材のひびワレ等に追随できず、ワレなどが発生しやすくなるので好ましくない。さらに該水分散型樹脂（Ａ）の重量平均分子量が２０，０００未満では、形成膜の耐候性、耐水性に劣り、一方４００，０００を越えると、他の塗料成分との相溶性に劣り造膜性、硬化性が低下するので望ましくない。
【０００９】
上記好適なアクリル系共重合体の製造に用いられる水酸基含有モノマ−としては、例えば２−ヒドロキシエチル（メタ）アクリレ−ト、２−ヒドロキシプロピル（メタ）アクリレ−トなどのアクリル酸又はメタクリル酸の炭素数１〜６のヒドロキシアルキルエステル；ヒドロキシエチルビニルエ−テルなどのヒドロキシアルキルビニルエ−テル類；エチレングリコ−ルなどのグリコ−ル（炭素数２〜２０）やポリエチレングリコ−ルなどのポリエ−テルポリオ−ルと（メタ）アクリル酸などの不飽和カルボン酸との等モル付加物；ポリエチレングリコ−ルなどのポリエ−テルポリオ−ルと２−ヒドロキシエチル（メタ）アクリレ−トなどの水酸基含有モノマ−とのモノエ−テルなどが挙げられ、これらは１種又は２種以上適宜選択して使用できる。
【００１０】
また該共重合体の製造に用いられる他の不飽和モノマ−としては、例えばメチル（メタ）アクリレ−ト、エチル（メタ）アクリレ−ト、ｎ−ブチル（メタ）アクリレ−ト、ｉ−ブチル（メタ）アクリレ−ト、ｔ−ブチル（メタ）アクリレ−ト、２−エチルヘキシル（メタ）アクリレ−ト、ラウリル（メタ）アクリレ−ト、イソボルニル（メタ）アクリレ−ト等のアクリル酸又はメタクリル酸の炭素数１〜２４のアルキルエステル又はシクロアルキルエステル；（メタ）アクリル酸などの不飽和カルボン酸、スルホエチル（メタ）アクリレ−ト及びそのナトリウム塩もしくはアンモニウム塩；ジメチルアミノエチル（メタ）アクリレ−ト、（メタ）アクリルアミド；スチレン、α−メチルスチレン、ビニルトルエン等のビニル芳香族化合物；酢酸ビニル、塩化ビニル、ビニルエ−テル、（メタ）アクリロニトリル；ビニルトリメトキシシラン、γ−（メタ）アクリロイルオキシプロピルトリメトキシシラン等のアルコキシシリル基含有モノマ−；パーフルオロブチルエチル（メタ）アクリレート、パーフルオロオクチルエチル（メタ）アクリレート等のパーフルオロアルキル（メタ）アクリレート；フルオロオレフィンなどが挙げられ、これらは１種又は２種以上適宜選択して使用できる。
【００１１】
上記水分散型樹脂（Ａ）は、ベ−ス塗料（Ｉ）のビヒクル成分中に固形分で２０重量％以上、好ましくは５０重量％以上、さらに好ましくは８０重量％以上含有される。該含有量が２０重量％未満では、耐水性や耐久性などの塗膜性能が十分得られないので好ましくない。
【００１２】
ベ−ス塗料（Ｉ）のビヒクル成分として、必要に応じて併用される他の樹脂エマルションとしては、例えば、酢酸ビニルエマルション、アクリル樹脂エマルション、酢ビ−アクリルエマルション、エチレン−酢ビエマルション、シリコンアクリルエマルション、エポキシ樹脂エマルション、ウレタン樹脂エマルション、アルキド樹脂エマルション、ポリウレタンエマルションなどが挙げられ、また併用される水溶性樹脂としては、水溶性アクリル樹脂、ポリビニルアルコ−ル、天然もしくは合成ゴムラテックスなどが挙げられ、これらは１種又は２種以上適宜選択して使用できる。
【００１３】
本発明においてベ−ス塗料（Ｉ）に用いられる顔料（Ｂ）としては、例えば酸化チタン、カ−ボンブラック、ベンガラなどの着色顔料、炭酸カルシウム、タルク、マイカ、クレ−、ケイ藻土、ケイ砂、パライトなどの体質顔料や骨材等が挙げられ、適宜選択して使用できる。
【００１４】
上記顔料（Ｂ）は、形成される塗膜における顔料体積濃度（以下、「ＰＶＣ」と略称することがある）が２０〜７０％、好ましくは３０〜６０％となるよう配合される必要がある。ここで「顔料体積濃度（ＰＶＣ）」は樹脂及び顔料の混合物固形分に占める顔料分の体積割合である。該ＰＶＣが２０％未満では得られる塗膜の肉持ち感が乏しくなり下地調整能が低下し、一方ＰＶＣが７０％を越えると得られる塗膜の緻密性が低下し該塗膜上に上塗りを塗り重ねると上塗塗料の吸い込みムラが発生しやすく良好な仕上り外観が得られず、また該塗膜自体の膜物性も低下するので好ましくない。
【００１５】
上記ベ−ス塗料（Ｉ）は、さらに必要に応じて、着色顔料や体質顔料などの顔料類；顔料分散剤、硬化触媒、消泡剤、増粘剤、造膜助剤、防腐剤、凍結防止剤などの塗料用添加剤を含有してもよい。
【００１６】
このうち硬化触媒としては、特に制限なく従来公知のものが使用でき、例えばトリエチルアミン、トリプロピルアミン、トリブチルアミン、ジエタノ−ルアミン、トリエタノ−ルアミンなどのアミン触媒；ジブチル錫ジラウレ−ト、ジブチル錫オキサイド、オクチル酸錫、ナフテン酸鉛、ナフテン酸コバルトなどが使用でき、また消泡剤としては、例えばポリエ−テル系、ポリシロキサンとポリエ−テルの共重合系、ポリシロキサンとケイ酸の縮合物系、金属石鹸系などが使用できる。
【００１７】
本発明において架橋剤（II）は、１分子中少なくとも２個以上のイソシアネ−ト基を含有する化合物を含むものであり、該架橋剤（II）として、１分子中にイソシアネ−ト基を少なくとも２個以上含有するポリイソシアネ−ト化合物を、このままで或いは界面活性剤と共に使用して上記ベ−ス塗料（Ｉ）に添加し攪拌混合することができ、さらに水分散性の点からは該ポリイソシアネ−ト化合物を界面活性剤などにより変性して使用することが好適である。かかる変性物としては、従来公知の手法により親水性鎖を導入してなるものであれば特に制限なく使用でき、例えば（ｉ）アルコキシポリアルキレングリコ−ルとポリイソシアネ−ト化合物との反応生成物、（ii）ポリイソシアネ−ト化合物にアルコキシポリアルキレングリコ−ルとジアルカノ−ルアミンとを反応させることにより得られる乳化剤と、ポリイソシアネ−ト化合物との混合物、（iii ）アルコキシポリアルキレングリコ−ルとポリイソシアネ−ト化合物との反応生成物とアミノ・ホルムアルデヒド樹脂とからなるポリウレタンアミノ樹脂共重合体、及び（iv）上記（ｉ）又は（ii）と片末端に水酸基又はアミノ基をもう片末端にアルコキシシリル基を有するシランカップリング剤との反応生成物又は混合物などが挙げられ、これらの中から適宜選択して使用できる。
【００１８】
該ポリイソシアネ−ト化合物としては、例えばテトラメチレンジイソシアネ−ト、ヘキサメチレンジイソシアネ−ト、トリメチルヘキサメチレンジイソシアネ−ト、イソホロンジイソシアネ−トなどの脂肪族ジイソシアネ−ト；４・４´−メチレンビス（シクロヘキシルイソシアネ−ト）、イソホロンジイソシアネ−トなどの脂環族ジイソシアネ−ト；キシリレンジイソシアネ−ト、トリレンジイソシアネ−ト、ジフェニルメタンジイソシアネ−ト、ポリフェニルメタンジイソシアネ−ト（以下ポリメリックＭＤＩ）などの芳香族ジイソシアネ−ト；及びこれらのイソシアヌレ−ト体やビュウレット体等の類似の化合物が挙げられ、これらは１種又は２種以上混合して使用できる。
【００１９】
上記ポリイソシアネ−ト化合物とアルコキシポリアルキレングリコ−ルとの反応生成物（ｉ）は、残存イソシアネ−ト含量が２０〜３０重量％となるように反応せしめてなる水分散可能なポリイソシアネ−トであり、具体的には、上記ポリイソシアネ−ト化合物とアルコキシポリアルキレングリコ−ルとを、イソシアネ−ト基／水酸基の当量比が３〜３０好ましくは１０〜２５程度となるよう反応させるのが適当である。該アルコキシポリアルキレングリコ−ルとしては、一般式Ｒ1 Ｏ−（Ｒ2 Ｏ）n −Ｈ（ここでＲ1 はアルキル基、Ｒ2 はアルキレン基、ｎは２〜１００）で示されるものであり、例えばメトキシポリメチレンエ−テルグリコ−ル、メトキシポリエチレンエ−テルグリコ−ル、エトキシポリエチレンエ−テルグリコ−ル、エトキシポリブチレンエ−テルグリコ−ルなどが挙げられ、分子量が１００〜４，０００、好ましくは４００〜２，０００の範囲を有するものが使用できる。
【００２０】
上記ポリイソシアネ−ト化合物にアルコキシポリアルキレングリコ−ルとジアルカノ−ルアミンとを反応させることにより得られる乳化剤と、ポリイソシアネ−ト化合物との混合物（ii）は、水分散可能なポリイソシアネ−ト組成物であり、該乳化剤とポリイソシアネ−ト化合物とをイソシアネ−ト含量が３〜５０重量％、好ましくは５〜３０重量％となるように混合したものが適当であり、これらは一部反応させておいてもよい。
【００２１】
該乳化剤は、ポリイソシアネ−ト化合物とアルコキシポリアルキレングリコ−ルとをイソシアネ−ト基／水酸基の当量比が３〜３０、好ましくは１０〜２５程度となるよう反応させた後、未反応のポリイソシアネ−ト化合物を除去し、次いでジアルカノ−ルアミンをイソシアネ−ト基／アミノ基の当量比が０．５〜２、好ましくは０．８〜１．２程度となるよう反応させることにより得られる。該乳化剤の製造に用いられるアルコキシポリアルキレングリコ−ルは、上記（ｉ）と同様のものが使用でき、該ジアルカノ−ルアミンとしては、例えばジメタノ−ルアミン、ジエタノ−ルアミン、ジイソプロパノ−ルアミン、ジエタノ−ルアニリン等が使用できる。
【００２２】
上記アルコキシポリアルキレングリコ−ルとポリイソシアネ−ト化合物との反応生成物と、アミノ・ホルムアルデヒド樹脂とからなるポリウレタンアミノ樹脂共重合体（iii)は、前記（ｉ）で得られる反応生成物にアミノ・ホルムアルデヒド樹脂を、残存イソシアネ−ト含量が１５〜３０％となるように反応せしめて得ることができる。
【００２３】
該共重合体（iii)の製造に用いられるアミノ・ホルムアルデヒド樹脂としては、例えばメラミン、尿素、ベンゾグアナミン、アセトグアナミンなどのアミノ化合物とホルムアルデヒドとの反応によって得られるものが使用でき、さらにこれをアルコ−ルによってエ−テル化したものも使用できる。エ−テル化に用いられるアルコ−ルはメタノ−ル、エタノ−ル、ｎ−，ｉ−プロパノ−ル、ｎ−，ｉ−，ｔ−ブタノ−ルなどが挙げられる。
【００２４】
また上記（ｉ）又は（ii）と片末端に水酸基又はアミノ基をもう片末端にアルコキシシリル基を有するシランカップリング剤との反応生成物又は混合物（iv）は、上記（ｉ）又は（ii）の水分散可能に親水化されたポリイソシアネ−トのイソシアネ−ト基にシランカップリング剤の水酸基又はアミノ基をイソシアネ−ト基／水酸基又はアミノ基の当量比が３〜３０で反応させることにより得られる、残存イソシアネ−ト含量が３〜５０重量％、好ましくは５〜３０重量％の反応生成物又は混合物である。該含量が３重量％未満では、得られる塗膜の耐水性に劣り、一方５０重量％を越えると、架橋剤の水分散性が悪くなるので望ましくない。
【００２５】
上記シランカップリング剤としては、例えばＮ−β−（アミノエチル）−γ−アミノプロピルトリメトキシシラン、Ｎ−β−（アミノエチル）−γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシランなどが挙げられる。また上記反応生成物の製造に用いられるアルコキシポリアルキレングリコ−ルは、上記（ｉ）と同様のものが使用できる。上記（ｉ）〜（iv）のうち架橋剤（II）としては、特に水分散時の安定性の面から親水性と疎水性のバランスのとれた（iv）が好適である。
【００２６】
上記の通り２液型水性塗料は、上記ベ−ス塗料（Ｉ）及び架橋剤（II）からなり、これらはベ−ス塗料（Ｉ）中に含まれる水酸基１モルに対して架橋剤（II）中に含まれるイソシアネ−ト基が０．０５〜３．０モル、好ましくは０．１〜２．５モルとなるように使用直前に混合して使用に供する。
【００２７】
本発明の水性塗料には、さらに必要に応じて界面活性剤、分散剤、消泡剤、増粘剤、造膜助剤、防腐剤、凍結防止剤、有機溶剤などの塗料用添加剤を配合することができる。
【００２８】
また本発明塗料による形成塗膜の伸び率は、−１０℃雰囲気で２０％以上、好ましくは３０〜１００％であることが必要であり、さらに２０℃雰囲気では３０％以上、好ましくは５０〜３００％であることが望ましい。ここで塗膜の伸び率は、恒温槽付万能引張試験機（島津製作所製、オ−トグラフＡＧ２０００Ｂ型）を用い、−１０℃及び２０℃において引張速度２００ｍｍ／分で測定したときの値であり、測定に使用する試料はＪＩＳ  Ａ  ６９０９に従って作成したものである。上記伸び率がこれら未満では、基材のひびワレに追随できなくなるので好ましくない。
【００２９】
本発明はまた、被塗面に上記の通り得られる本発明の水性塗料を塗布した後、その上に上塗塗料を塗布してなる塗装仕上げ方法を提供する。
【００３０】
被塗面として従来公知の基材面や旧塗膜面に適用でき、該基材としては、特に制限されるものではないが、例えばコンクリ−ト面、モルタル面、スレ−ト板、ＰＣ板、ＡＬＣ板、コンクリ−トブロック面、木材、石材、プラスチック、金属などが挙げられ、また旧塗膜としてはこれら基材上に設けられたアクリル樹脂系、アクリルウレタン樹脂系、ポリウレタン樹脂系、フッ素樹脂系、シリコンアクリル樹脂系、酢酸ビニル樹脂系などの旧塗膜面が挙げられる。これらはそれぞれ適宜素地調整や、必要に応じてプライマ−塗装などを行なっておくことが好ましい。
【００３１】
本発明では上記の通り得られる本発明の水性塗料を弾性ベ−ス塗料として使用し、各種素材面やその塗装面などの被塗面に塗装した後、上塗塗料を塗装して仕上げる。
【００３２】
本発明方法で使用される上塗塗料としては、特に制限なく従来公知の仕上り面の着色や光沢の付与、また耐候性、防水性などを付与しうる水系または有機溶剤系の塗料が適用でき、例えばアクリル樹脂、アクリルウレタン樹脂、ポリウレタン樹脂、フッ素樹脂、シリコンアクリル樹脂などを主成分とするものが挙げられる。
【００３３】
本発明の塗装仕上げ方法は、前記水性塗料を上記被塗面にロ−ラ−、エアスプレ−、エアレススプレ−、リシンガン、万能ガン、ハケなどの公知の塗装器具を用いて塗装して弾性ベ−ス塗膜層を形成し、次いで該塗面上に上塗塗料を上記と同様の塗装器具で塗装器具で塗装して上塗塗膜層を形成することからなる。
【００３４】
本発明方法において、上記弾性ベ−ス用の水性塗料の塗布量は、０．２〜１．５ｋｇ／ｍ2 、好ましくは０．３〜１．３ｋｇ／ｍ2 が適当である。該塗料の塗装は被塗面の全面にわたって平滑面、もしくは滑らかな凹凸面（ゆず肌状、クレ−タ−状などの模様）などとなるように行われるのが好ましい。また上塗塗料の塗布量は、０．１〜０．５ｋｇ／ｍ2 程度が適当である。
【００３５】
【実施例】
以下、実施例を挙げて本発明をさらに詳細に説明する。尚、「部」及び「％」はそれぞれ「重量部」及び「重量％」を示す。
【００３６】
水分散型共重合体の製造
製造例１
攪拌機、温度計、還流管、窒素導入管を備えた容量２リットルの４つ口フラスコに脱イオン水３０９部、Ｎｅｗｃｏｌ７０７ＳＦ（日本乳化剤社製、アニオン界面活性剤、不揮発分３０％）１．１部を加え窒素置換後攪拌しながら８５℃に保った。この中に下記組成をエマルション化してなるプレエマルションのうち２１部及び過硫酸アンモニウム０．３２部を添加し、添加２０分後から残りのプレエマルションを４時間かけて滴下した。
【００３７】
脱イオン水                          ３２５    部
Ｎｅｗｃｏｌ  ７０７ＳＦ              ４３．３〃
メチルメタクリレ−ト                  ２４    〃
スチレン                              ２４    〃
ｎ−ブチルメタクリレ−ト            ５３０    〃
２−エチルヘキシルメタクリレ−ト      ３３    〃
２−ヒドロキシエチルメタクリレ−ト    ３２．５〃
アクリル酸                              ６．５〃
過硫酸アンモニウム                      １．５〃
滴下終了時から２時間８５℃に保持した後、４０℃に降温した。アンモニア水でｐＨ８．５に調整し固形分５０％、重量平均分子量１２０，０００の水分散型共重合体（Ａ）を得た。
【００３８】
製造例２〜７
製造例１においてプレエマルションのモノマ−量及び触媒量を表１の通りとする以外は製造例１と同様の操作で水分散型共重合体（Ｂ）〜（Ｇ）を得た。
【００３９】
【表１】
0004267732.tif 000002
【００４０】
架橋剤の作成
作成例１
攪拌機、温度計、還流管、窒素導入管を備えた４つ口フラスコに、数平均分子量５５０のメトキシポリエチレンエ−テルグリコ−ル４１部と「タケネ−トＤ１７０ＨＮ」（武田薬品工業社製、１，６−ヘキサメチレンジイソシアネ−トの三量体）５０４部を入れ、窒素置換後７０℃で６時間反応させて水分散可能なポリイソシアネ−ト▲１▼を得た。イソシアネ−ト含量は２２．９％、粘度１３００ｃｐｓであった。
【００４１】
作成例２
作成例１と同様のフラスコに、数平均分子量５５０のメトキシポリエチレンエ−テルグリコ−ル２２５部と１，６−ヘキサメチレンジイソシアネ−ト８７１部を入れ、窒素置換後７０℃で６時間反応させた。得られた反応液を薄膜蒸留装置にかけ、未反応の１，６−ヘキサメチレンジイソシアネ−トを取り除き、メトキシポリエチレンエ−テルグリコ−ルを有するモノイソシアネ−ト化合物を得た。次いで同様の別フラスコに、ジエタノ−ルアミン３７部を入れ、窒素置換後空冷しながら作成例１で得たメトキシポリエチレンエ−テルグリコ−ルを有するモノイソシアネ−ト化合物２５０部を反応温度が７０℃を越えないように徐々に滴下した。滴下終了後、約１時間７０℃で攪拌しイソシアネ−ト基が消失したことを確認し、乳化剤を得た。
【００４２】
別フラスコにこの乳化剤４２部と「タケネ−トＤ１７０ＨＮ」（武田薬品工業社製、１，６−ヘキサメチレンジイソシアネ−トの三量体）３５８部を入れ、７０℃で６時間攪拌することにより、水分散可能なポリイソシアネ−ト組成物▲２▼を得た。イソシアネ−ト含量は１９．３％、粘度２０００ｃｐｓであった。
【００４３】
作成例３
作成例１と同様のフラスコに、「ミリオネ−トＭＲ−２００」（日本ポリウレタン工業社製、ポリメリックメチレンジイソシアネ−ト）９７０部を仕込み、次いで「ＭＰＧ−０８１」（日本乳化剤工業社製、メトキシポリエチレングリコ−ル）３０部を加えて昇温し、７０℃で３時間反応させて、イソシアネ−ト含量２９．４％の茶褐色透明のプレポリマ−を得た。さらに７０℃に保持したままアミノ・ホルムアルデヒド樹脂８０部を加え３時間反応させて水分散可能なポリウレタンアミノ樹脂共重合体▲３▼を得た。イソシアネ−ト含量は２７．１％、粘度４５０ｃｐｓであった。
【００４４】
作成例４
作成例１と同様のフラスコに、作成例２で得た乳化剤４２部と「タケネ−トＤ１７０ＨＮ」（武田薬品工業社製、１，６−ヘキサメチレンジイソシアネ−トの三量体）３５８部を入れ、さらにＮ−β−（アミノエチル）−γ−アミノプロピルトリメトキシシラン１２部を入れ、７０℃で６時間攪拌することにより、水分散可能なポリイソシアネ−ト▲４▼を得た。イソシアネ−ト含量は１７．７％、粘度８００ｃｐｓであった。
【００４５】
下地調整材用水性塗料の作成
実施例１〜７及び比較例１〜４
上記製造例で得た水分散型共重合体に、表２に示す成分を配合し、攪拌混合して各ベ−ス塗料を得た。尚、表２中における（注１）〜（注４）は下記の通りである。
【００４６】
得られたベ−ス塗料に、上記作成例で得た架橋剤を表２に示す組合せ及び配合量で配合し、攪拌して各水性塗料を得た。得られた水性塗料を下記性能試験に供した。結果を表２に示す。
【００４７】
（注１）体質顔料：比重２．７の炭酸カルシウム
（注２）増粘剤：２．５％ヒドロキシエチルセルロ−ス水溶液
（注３）消泡剤：「ＳＮデフォ−マ−Ａ６３」、サンノプコ社製
（注４）分散剤：「ノプコサントＫ」、サンノプコ社製
性能試験方法
（＊１）乾燥性：ベ−ス塗料に架橋剤を混合して１時間後に、この水性塗料を１５０ミクロンのアプリケ−タ−でガラス板に塗装し、２０℃・６０％ＲＨの雰囲気で１時間放置した。１時間後の塗膜の乾燥性を指触で評価した。
【００４８】
○：完全硬化又は半硬化（塗膜を指で押すと跡がつくがしばらくすると元に戻る）
×：指触乾燥以下（塗膜表面は乾燥しているが内部は乾燥していない）
（＊２）初期耐水性：ベ−ス塗料に架橋剤を混合して１時間後に、この水性塗料を１５０ミクロンのアプリケ−タ−でガラス板に塗装し、２０℃・６０％ＲＨの雰囲気で４時間放置した。次いで該塗板を水に３０分間浸漬し、引上げ後の塗膜状態を目視で評価した。
【００４９】
○：浸漬前と比べて変化なし
△：塗膜が僅かに軟化するが３０分以内に元に戻る
×：塗膜が軟化する、又は塗膜にフクレが発生する
（＊３）形成塗膜の伸び率：ベ−ス塗料に架橋剤を混合して１時間後に、この水性塗料を用いてＪＩＳ  Ａ  ６９０９に準じ試験片を作成した。該乾燥塗膜の伸び率を引張試験機オ−トグラフＡＧ２０００Ｂ型（島津製作所製）を用い、−１０℃雰囲気で引張速度２００ｍｍ／分にて測定した。
【００５０】
【表２】
0004267732.tif 000003
【００５１】
塗装
実施例８〜１４及び比較例５〜９
上記で得た各下地調整材用水性塗料（ベ−ス塗料に架橋剤を混合し１時間放置）を水で塗装適性粘度に調整した後、モルタル板（９０×３００×２０ｍｍ）上に砂骨ロ−ラ−で塗布量が約１．０ｋｇ／ｍ2 となるように塗装し、２０℃・７５％ＲＨで１日乾燥させた。次に下地調整材塗膜上に表３に示す上塗塗料をエアレススプレ−により塗布量が約０．２ｋｇ／ｍ2 となるように塗装し、２０℃・７５％ＲＨで７日乾燥させて塗装仕上げ板を得た。得られた塗装仕上げ板を下記性能試験に供した。結果を表３に示す。尚、表３におけるａ〜ｅの上塗塗料種、及び性能試験方法は下記の通りである。
【００５２】
上塗塗料種
ａ．「アレスレタン」：溶剤型アクリルウレタン樹脂系上塗塗料、関西ペイント社製
ｂ．「アレスアクアレタン」：水性アクリルウレタン樹脂系上塗塗料、関西ペイント社製
ｃ．「アレスアクアシリコンＡＣ」：水性アクリルシリコン樹脂系上塗塗料、関西ペイント社製
ｄ．「アレスフロン」：溶剤型フッ素樹脂系上塗塗料、関西ペイント社製
ｅ．「アレスアクアグロス」：水性アクリル樹脂系上塗塗料、関西ペイント社製性能試験方法
（＊４）仕上り外観：各塗装仕上げ板の塗膜表面の仕上り外観を目視で評価した。
【００５３】
○：光沢があり、均一にムラなく仕上っている
×：上塗塗料の吸い込みムラ等で均一に仕上っていない
（＊５）耐水性：各塗装仕上げ板を２０℃環境下で水没し、７日後の塗膜外観を目視で評価した。
【００５４】
○：異常なし
×：剥がれ、ひびワレ、膨れ、著しい変色、光沢低下のいずれか１つ以上が認められる
（＊６）汚れ外観：各塗装仕上げ板を神奈川県平塚市にて３か月間屋外暴露した後、塗膜の汚れの程度を目視で評価した。
【００５５】
○：汚れがほとんど認められない
×：汚れが目立つ
（＊７）形成塗膜の伸び率：各下地調整材用水性塗料及び上塗塗料を用いて、ＪＩＳ  Ａ  ６９０９に準じ試験片を作成した。該複層塗膜（乾燥塗膜）の伸び率を引張試験機オ−トグラフＡＧ２０００Ｂ型（島津製作所製）を用い、−１０℃雰囲気で引張速度２００ｍｍ／分にて測定し、下記基準で評価した。
【００５６】
○：伸び率が２０％以上
×：  〃    ２０％未満
【００５７】
【発明の効果】
本発明によれば、下地調整材として有用な２液型水性塗料が得られ、低温環境下でも高弾性と高架橋密度を両立させる下地塗膜が形成できる。従って、これを用いて良好な仕上り外観と高耐久性を有する複層塗膜の形成が可能である。
【００５８】
【表３】
0004267732.tif 000004